(57)【要約】【課題】周波数が１００ｋＨｚから２０ＭＨｚの領域においての損失を低減できる磁性部材に適した粉末の提供。【解決手段】磁性部材用粉末は、多数の粒子２からなる。この粒子２の材質は、  Ｎｉ：１５．０質量％以上２５．０質量％以下、  Ｍｏ：２．０質量％以上１０．０質量％以下、  Ｔｉ：０．１０質量％以上１．００質量％以下、  Ａｌ：０．００５質量％以上０．２００質量％以下、  Ｃｏ：１．０質量％以上１５．０質量％、並びに  残部：Ｆｅ及び不可避的不純物を含む合金である。この粉末において、Ｘ線回折分析における、角度２θが４３°以上４４°未満にある極大値ＰＡと、角度２θが４４°以上４５°未満にある極大値ＰＢの比ＰＡ／ＰＢは、０．００１００以上２．００以下である。【選択図】図１
2019143198.tif 000002
【特許請求の範囲】
【請求項１】
多数の金属粒子、又は金属と絶縁皮膜とを有する多数の粒子からなり、
この金属が、
Ｎｉ：１５．０質量％以上２５．０質量％以下、
Ｍｏ：２．０質量％以上１０．０質量％以下、
Ｔｉ：０．１０質量％以上１．００質量％以下、
Ａｌ：０．００５質量％以上０．２００質量％以下、
Ｃｏ：１．０質量％以上１５．０質量％、
並びに
残部：Ｆｅ及び不可避的不純物
を含む合金であり、
上記合金のＸ線回折分析における、角度２θが４３°以上４４°未満にある極大値ＰＡと、角度２θが４４°以上４５°未満にある極大値ＰＢの比ＰＡ／ＰＢが、０．００１００以上２．００以下である磁性部材用粉末。
【請求項２】
上記合金の保磁力Ｈｃが下記数式を満たす請求項１に記載の磁性部材用粉末。
（２０×ＰＡ／ＰＢ＋２０） ＜ Ｈｃ ＜ （７０×ＰＡ／ＰＢ＋７０）
【請求項３】
その平均粒径Ｄ５０が２０μｍ以上１５０μｍ以下である請求項１又は２に記載の磁性部材用粉末。
【請求項４】
上記粒子が扁平形状を有する請求項１から３いずれかに記載の磁性部材用粉末。
【発明の詳細な説明】
【技術分野】
【０００１】
本発明は磁性部材用粉末に関する。詳細には、磁性シート、磁性リング等の部材中に分散される粉末に関する。
【背景技術】
【０００２】
携帯電話機、ノート型パーソナルコンピュータ、タブレット型パーソナルコンピュータ等の携帯用電子機器が、近年普及している。最近では、これらの機器の小型化及び高性能化が進んでいる。機器の小型化に伴い、機器内の回路部品にも、小型化及び高性能化の要求が高まっている。小型化及び高性能化された機器では、回路に装着される電子部品の密度が高い。従って、この電子部品から放射される電波ノイズに起因して、電子部品同士間の電波干渉、及び電子回路同士間の電波干渉が生じやすい。電波干渉は、電子機器の誤動作を招来する。
【０００３】
電波干渉の抑制の目的で、電子機器にノイズ抑制シートが挿入されることがある。このノイズ抑制シートは、放出された放射電波（ノイズ）を磁力に変換し、電子回路外への電波放出を防ぐ。ノイズ抑制シートの加工は容易であり、かつこのシートの形状自由度は高い。
【０００４】
典型的な従来のノイズ抑制シートには、フェライトと呼ばれる酸化物が、磁性材料として用いられている。このフェライトでは、高周波域において、透磁率が小さい。具体的には、周波数が１００ｋＨｚから２０Ｍｚである領域において、透磁率が小さい。従って、この周波数域における電波から磁力への変換効率は、不十分である。
【０００５】
フェライトを含まず、透磁率の高い軟磁性金属粉末を含む磁性シート及び磁性リングが、提案されている。特開２０１７−２０８４１６公報には、ＦｅＭｎ合金粉末が用いられたノイズ抑制シートが開示されている。特開２０１１−１０８７７５公報には、Ｆｅ−Ｓｉ−Ａｌ系の扁平粉末が用いられたノイズ抑制シートが開示されている。
【先行技術文献】
【特許文献】
【０００６】
【特許文献１】特開２０１７−２０８４１６公報
【特許文献２】特開２０１１−１０８７７５公報
【発明の概要】
【発明が解決しようとする課題】
【０００７】
特開２０１７−２０８４１６公報に開示された粉末では、反磁界係数低減の目的で、粒子が扁平化されている。この粒子の合金は、球状での使用には適していない。さらにこの粒子は、樹脂との混合による使用には適していない。
【０００８】
特開２０１１−１０８７７５公報に記載されたノイズ抑制シートでは、粉末が扁平化されているので、比較的高い周波数域でも、高い透磁率が達成されうる。しかし、Ｆｅ−Ｓｉ−Ａｌ系の組成を有する粉末では、２０ＭＨｚに近い高周波数域でのノイズ抑制は、十分ではない。
【０００９】
近年の電子機器に用いられる磁性部材には、高周波数域でのノイズ抑制の要請がある。本発明の目的は、周波数が１００ｋＨｚから２０ＭＨｚの領域においての損失を低減できる磁性部材に適した粉末の提供にある。
【課題を解決するための手段】
【００１０】
本発明に係る磁性部材用粉末は、多数の金属粒子、又は金属と絶縁皮膜とを有する多数の粒子からなる。この金属は、
Ｎｉ：１５．０質量％以上２５．０質量％以下、
Ｍｏ：２．０質量％以上１０．０質量％以下、
Ｔｉ：０．１０質量％以上１．００質量％以下、
Ａｌ：０．００５質量％以上０．２００質量％以下、
Ｃｏ：１．０質量％以上１５．０質量％、
並びに
残部：Ｆｅ及び不可避的不純物
を含む合金である。この合金の、Ｘ線回折分析における、角度２θが４３°以上４４°未満にある極大値ＰＡと、角度２θが４４°以上４５°未満にある極大値ＰＢの比ＰＡ／ＰＢは、０．００１００以上２．００以下である。
【００１１】
好ましくは、この合金では、保磁力Ｈｃは、下記数式を満たす。
（２０×ＰＡ／ＰＢ＋２０） ＜ Ｈｃ ＜ （７０×ＰＡ／ＰＢ＋７０）
【００１２】
好ましくは、磁性部材用粉末の平均粒径Ｄ５０は、２０μｍ以上１５０μｍ以下である。
【００１３】
好ましくは、粒子は、扁平形状を有する。
【００１４】
他の観点によれば、本発明に係る磁性部材用粉末の製造方法は、
（１）多数の金属粒子、又は金属と絶縁皮膜とを有する多数の粒子からなり、この金属が
Ｎｉ：１５．０質量％以上２５．０質量％以下、
Ｍｏ：２．０質量％以上１０．０質量％以下、
Ｔｉ：０．１０質量％以上１．００質量％以下、
Ａｌ：０．００５質量％以上０．２００質量％以下、
Ｃｏ：１．０質量％以上１５．０質量％、
並びに
残部：Ｆｅ及び不可避的不純物
を含む合金であり、Ｘ線回折分析における、角度２θが４３°以上４４°未満にある極大値ＰＡと、角度２θが４４°以上４５°未満にある極大値ＰＢの比ＰＡ／ＰＢが、０．００１００以上２．００以下であり、そのタップ密度がＴＦである粉末を得る工程、
並びに
（２）上記粒子に扁平加工を施してそのタップ密度がＴＥである粉末を得る工程
を含む。比ＴＥ／ＴＦは、０．３以上１．０以下である。
【発明の効果】
【００１５】
本発明に係る粉末が用いられた磁性部材では、周波数が１００ｋＨｚから２０ＭＨｚの領域にて、ノイズが抑制されうる。
【図面の簡単な説明】
【００１６】
【図１】図１は、本発明の一実施形態に係る磁性部材用粉末の粒子が示された断面図である。
【図２】図２は、図１の粉末が分散した磁性シートの一部が示された断面図である。
【図３】図３は、本発明の他の実施形態に係る磁性部材用粉末の粒子が示された断面図である。
【図４】図４は、本発明のさらに他の実施形態に係る磁性部材用粉末の粒子が示された断面図である。
【発明を実施するための形態】
【００１７】
以下、適宜図面が参照されつつ、好ましい実施形態に基づいて本発明が詳細に説明される。
【００１８】
［第一実施形態］
本発明に係る磁性部材用粉末は、多数の粒子の集合体である。それぞれの粒子は、球形状を有する。図１は、この粒子２の断面図である。図２は、この粉末が分散した磁性部材（磁性シート４）が示された断面図である。
【００１９】
この磁性シート４が得られるには、まず粉末が、樹脂及びゴムのような基材ポリマーに、各種薬品と共に混練されてポリマー組成物が得られる。混練には、既知の方法が採用されうる。例えば、密閉式混練機、オープンロール等により、混練がなされうる。薬品として、潤滑材及びバインダーのような加工助剤が例示される。
【００２０】
次に、このポリマー組成物から、磁性シート４が成形される。成形には、既知の方法が採用されうる。圧縮成形法、射出成形法、押出成形法、圧延法等により、成形がなされうる。
【００２１】
磁性部材の形状は、シート状には限られない。リング状、立方体状、直方体状、円筒状等の形状が、採用されうる。加工が容易との観点から、組成物に、潤滑材、バインダー等の加工助剤が配合されてもよい。
【００２２】
磁性部材の性能を表す指標として、透磁率μ、実部透磁率μ’及び虚部透磁率μ”がある。実部透磁率μ’は、電磁波遮蔽特性の優劣を表す。虚部透磁率μ”は、電磁波吸収特性の優劣を表す。透磁率μは、下記数式によって算出されうる。この数式において、「ｊ」は虚数単位を表す。換言すれば、「ｊ」の二乗は−１である。
μ＝μ’＋ｊμ”
なお、本願において、透磁率μ、実部透磁率μ’及び虚部透磁率μ”のそれぞれは、真空透磁率との比である比透磁率で表される。高周波での磁気損失ｔａｎδは、この虚部透磁率μ”と実部透磁率μ’との比で表される。換言すれば、磁気損失ｔａｎδは下記数式によって算出される。
ｔａｎδ ＝  μ”  ／  μ’
この数式から明らかな通り、渦電流損失、磁気共鳴等に起因してμ’が低下しμ”が上昇すると、損失ｔａｎδが上昇する。
【００２３】
金属からなる磁性粉末の飽和磁束密度は、フェライトのそれよりも高い。これは、金属粉末の長所である。一方、従来の金属粉末では、フェライトに比べ、磁気共鳴による損失が低周波域で発生する。従ってこの金属粉末は、高周波域（周波数が１００ｋＨｚから２０ＭＨｚの範囲）での損失低減には、適していない。
【００２４】
粉末の扁平化は、高透磁率確保には有用である。しかし、扁平化された粉末は、ポリマーとの混練性に劣る。
【００２５】
発明者らは検討を進めた結果、所定の組成を有しかつＸ線回折分析における極大値が所定の範囲内である金属粉末が、磁性部材に適していることを見出した。本発明に係る粉末では、高周波域において損失が抑制されうる。
【００２６】
この粒子２の主部の材質は、合金である。ここで主部とは、粒子２がその表面に絶縁性皮膜を有する場合、この被膜を除いた部分のことである。この合金は、
Ｎｉ：１５．０質量％以上２５．０質量％以下、
Ｍｏ：２．０質量％以上１０．０質量％以下、
Ｔｉ：０．１０質量％以上１．００質量％以下、
Ａｌ：０．００５質量％以上０．２００質量％以下、
Ｃｏ：１．０質量％以上１５．０質量％、
並びに
残部：Ｆｅ及び不可避的不純物
を含む。以下、各元素の役割が詳説される。
【００２７】
［ニッケル（Ｎｉ）］
Ｎｉは、オーステナイト形成元素である。Ｎｉは、δフェライト相の生成を抑制する。さらに、Ｆｅ中のＮｉリッチ相は、透磁率向上に寄与する。この観点から、Ｎｉの含有率は１５．０質量％以上が好ましく、１７．０質量％以上が特に好ましい。Ｎｉの過剰の添加は、マルテンサイト変態を阻害し、磁気特性に悪影響を及ぼすことがある。この観点から、Ｎｉの含有率は２５．０質量％以下が好ましく、２２．０質量％以下が特に好ましい。Ｎｉの含有率は、「ＪＩＳ  Ｇ  １２５６」の規定に準拠して測定される。
【００２８】
［モリブデン（Ｍｏ）］
Ｍｏは、Ｆｅ中のＮｉリッチ相に固溶し、透磁率向上に寄与しうる。この観点から、Ｍｏの含有率は２．０質量％以上が好ましく、３．５質量％以上が特に好ましい。Ｍｏは、Ｎｉとの金属間化合物を形成する。多量の金属間化合物は、磁気特性に悪影響を及ぼす。この観点から、含有率は１０質量％以下が好ましく、７．０質量％以下が特に好ましい。Ｍｏの含有率は、「ＪＩＳ  Ｇ  １２５６」の規定に準拠して測定される。
【００２９】
［チタン（Ｔｉ）］
合金には、不可避的不純物としてＣが含まれる。ＴｉはこのＣと共に炭化物を形成し、透磁率向上に寄与しうる。この観点から、Ｔｉの含有率は０．１０質量％以上が好ましく、０．５０質量％以上が特に好ましい。Ｔｉは、Ｎｉ又はＭｏと金属間化合物を形成する。多量の金属間化合物量は、磁気特性に悪影響を及ぼす。この観点から、Ｔｉの含有率は１．００質量％以下が好ましく、０．９０質量％以下が特に好ましい。Ｔｉの含有率は、「ＪＩＳ  Ｇ  １２５８」の規定に準拠して測定される。
【００３０】
［アルミニウム（Ａｌ）］
合金には、不可避的不純物として酸素が含まれる。Ａｌはこの酸素と結合し、透磁率向上に寄与しうる。この観点から、Ａｌの含有率は０．００５質量％以上が好ましく、０．１００質量％以上が特に好ましい。ＡｌはＮｉとの金属間化合物を形成し、Ｔｉとの金属間化合物も形成する。多量の金属間化合物量は、磁気特性に悪影響を及ぼす。この観点から、Ａｌの含有率は０．２００質量％以下が好ましく、０．１５０質量％以下が特に好ましい。Ａｌの含有率は、「ＪＩＳ  Ｇ  １２５８」の規定に準拠して測定される。
【００３１】
［コバルト（Ｃｏ）］
Ｃｏは、Ｆｅ中に固溶し、保磁力の向上に寄与する。保磁力は、磁気共鳴周波数と相関する。保磁力が大きい合金では、磁気共鳴周波数が高い。この観点から、Ｃｏの含有率は１．０質量％以上が好ましく、５．０質量％以上が特に好ましい。保磁力は、透磁率とは負の相関関係にある。Ｃｏの過剰の添加は、透磁率向上に悪影響を及ぼす。この観点から、Ｃｏの含有率１５．０質量％以下が好ましく、１０．０質量％以下が特に好ましい。Ｃｏの含有率は、「ＪＩＳ  Ｇ  １２５６」の規定に準拠して測定される。
【００３２】
［残部］
この合金の残部は、Ｆｅ及び不可避的不純物である。この合金において、不可避的不純物である元素の含有は、許容される。
【００３３】
［Ｘ線回折分析のピーク］
この粉末のＸ線回折分析において、角度２θが４３°以上４４°未満にある極大値ＰＡと、角度２θが４４°以上４５°未満にある極大値ＰＢとが測定されうる。極大値ＰＡは、保磁力向上に寄与する相のピークである。極大値ＰＢは、透磁率向上に寄与する相のピークである。発明者は、鋭意開発の結果、両者の比ＰＡ／ＰＢが０．００１００以上２．００以下である粉末において、良好な磁気特性が得られることを見出した。比ＰＡ／ＰＢは、０．０１０以上が特に好ましい。比ＰＡ／ＰＢは、１．００以下が特に好ましい。Ｘ線回折装置の代表例として、株式会社リガクの全自動多目的Ｘ線回折装置「ＳｍａｒｔＬａｂ  ＳＥ」が挙げられる。
【００３４】
極大値ＰＡ及び極大値ＰＢの調整方法として、粉末の熱処理が挙げられる。熱処理の具体例として、急冷、徐冷及び温度保持が挙げられる。複数回の熱処理が、繰り返されてもよい。２種以上の熱処理が粉末に施されてもよい。
【００３５】
比ＰＡ／ＰＢと保磁力Ｈｃとが、下記の数式を満たすことが好ましい。
（２０×ＰＡ／ＰＢ＋２０） ＜ Ｈｃ ＜ （７０×ＰＡ／ＰＢ＋７０）
発明者らは、鋭意開発の結果、上記数式を満たす粉末において、より良好な磁気特性が得られることを見出した。より好ましくは、比ＰＡ／ＰＢと保磁力Ｈｃとは、下記数式を満たす。
（３０×ＰＡ／ＰＢ＋３０） ＜ Ｈｃ ＜ （６０×ＰＡ／ＰＢ＋６０）
保磁力は、磁化された磁性体を磁化されていない状態に戻すために必要な反対向きの外部磁場の強さである。保磁力は、東特興業株式会社のＨＣメーターＫ−ＨＣ１０００で測定される。
【００３６】
［平均粒径］
この粉末の平均粒径Ｄ５０は、２０μｍ以上１５０μｍ以下が好ましい。平均粒径Ｄ５０が２０μｍ以上である粉末は、流動性に優れており、従ってバインダー等と容易に混合されうる。この観点から、平均粒径Ｄ５０は２５μｍ以上がより好ましく、３０μｍ以上が特に好ましい。平均粒径Ｄ５０が１５０μｍ以下である粉末から、厚さが小さな磁性シート４が得られうる。この磁性シート４は、小型の電子機器に適用されうる。この観点から、平均粒径Ｄ５０は１２０μｍ以下がより好ましく、１００μｍ以下が特に好ましい。
【００３７】
平均粒径Ｄ５０は、粉体の全体積を１００％として累積カーブが求められたとき、その累積カーブが５０％となる点の粒子径である。粒子径は、日機装社のレーザー回折・散乱式粒子径分布測定装置「マイクロトラックＭＴ３０００」により測定される。この装置のセル内に、粉末が純水と共に流し込まれ、粒子２の光散乱情報に基づいて、平均粒径が検出される。
【００３８】
この粉末は、アトマイズによって製造されうる。好ましいアトマイズとして、ガスアトマイズ法及び水アトマイズ法が挙げられる。
【００３９】
［第二実施形態］
図３は、本発明の他の実施形態に係る磁性部材用粉末の粒子６が示された断面図である。この粒子６は、球状の主部８と絶縁性皮膜１０とを有している。主部８の材質、性状、サイズ等は、図１に示された粒子２のそれらと同じである。この粒子６は、図１に示された粒子２の表面に絶縁性皮膜１０が付着することで得られうる。
【００４０】
粒子６の主部８と、この粒子６に隣接する他の粒子６の主部８との直接の接触が、絶縁性皮膜１０によって防止される。これにより、渦電流損失が抑制される。この観点から、皮膜１０の厚みは２０ｎｍ以上が好ましく、３０ｎｍ以上が特に好ましい。主部８が有する磁気特性が阻害されにくいとの観点から、皮膜１０の厚みは５００ｎｍ以下が好ましく、１００ｎｍ以下が特に好ましい。
【００４１】
絶縁性皮膜１０を有さない粒子で作製したシートの体積抵抗値αに対する、絶縁性皮膜１０を有する粒子６で作製したシートの体積抵抗値βの比（β／α）は、１００以上である。
【００４２】
図３に示されるように、皮膜１０は主部８の全体を覆っている。皮膜１０が、主部８を部分的に覆ってもよい。
【００４３】
粒子６が、主部８と皮膜１０との間に他の皮膜を有してもよい。粒子６が、皮膜１０の外側に他の皮膜を有してもよい。
【００４４】
皮膜１０の好ましい材質は、チタンアルコキシド類及びケイ素アルコキシド類を含む重合体である。この重合体はチタンアルコキシド類とケイ素アルコキシド類との混合物の重合反応によって得られうる。チタンアルコキシド類は、１つの分子中にあるチタン原子に少なくとも１つのアルコキシド基が結合している化合物である。ケイ素アルコキシド類は、１つの分子中にあるケイ素原子に少なくとも１つのアルコキシド基が結合している化合物である。アルコキシド基は、有機基が負の電荷を持つ酸素と結合した化合物である。有機基は、有機化合物からなる基である。
【００４５】
チタンアルコキシド類には、チタンアルコキシドのモノマー、このモノマーが複数重合されて形成されたオリゴマー、及びチタンアルコキシドが生成する前の段階の化合物（前駆体とも称される。）が含まれる。ケイ素アルコキシド類には、ケイ素アルコキシドのモノマー、このモノマーが複数重合されて形成されたオリゴマー、及びケイ素アルコキシドが生成する前の段階の化合物（前駆体とも称される。）が含まれる。
【００４６】
チタンアルコキシドの具体例として、チタンテトラメトキシド、チタンテトラエトキシド、チタンテトライソプロポキシド、チタンテトラブトキシド、チタンテトラ−２−エチルヘキソキシド及びイソプロピルトリドデシルベンゼンスフォニルチタネートが挙げられる。
【００４７】
ケイ素アルコキシドの具体例として、テトラエトキシシラン、テトラメトキシシラン、メチルトリエトキシシラン、テトライソプロポキシシラン、ビニルトリメトキシシラン、γ−アミノプロピルトリエトキシシラン及びＮ−（β−アミノエチル）−γ−アミノプロピルメチルジメトキシシランが挙げられる。
【００４８】
主部８への皮膜１０の付着には、種々のコーティング方法が採用されうる。コーティング方法の具体例として、混合法、ゾル・ゲル法、スプレードライヤー法及び転動流動層法が挙げられる。
【００４９】
チタンアルコキシド類及びケイ素アルコキシド類を含む重合体が溶剤で希釈されて、コーティングに供されてもよい。好ましい溶剤として、アセトン、メチルエチルケトン、アセトニトリル、メタノール、エタノール、イソプロピルアルコール、ｎ−ブタノール、ベンゼン、トルエン、ヘキサン、ヘプタン、シクロヘキサン、クロロホルム、クロロベンゼン、ジクロロベンゼン、酢酸エチル、プロピオン酸エチル及びテトラヒドロフランが例示される。
【００５０】
皮膜１０が、チタンアルコキシド類及びケイ素アルコキシド類を含む重合体と共に、他の化合物を含んでもよい。皮膜１０が、チタンアルコキシド類及びケイ素アルコキシド類を含む重合体以外の化合物から形成されてもよい。
【００５１】
［第三実施形態］
図４は、本発明の他のさらに実施形態に係る磁性部材用粉末の粒子１２が示された断面図である。図４において、符号Ｌで示されているのは粒子１２の長軸の長さであり、ｔで示されているのは粒子１２の厚さである。長さＬは、厚さｔよりも大きい。換言すれば、この粒子１２は扁平である。この粒子１２の材質は、図１に示された粒子２の材質と同じである。
【００５２】
この粉末のアスペクト比は、１０以上３００以下が好ましい。アスペクト比が１０以上である粉末が用いられた磁性部材では、高周波領域での実部透磁率μ’が十分大きく、従って損失が抑制される。この観点から、アスペクト比は５０以上が特に好ましい。アスペクト比が３００以下である粉末が用いられた磁性部材では、粉末同士が接触する箇所が抑制され、渦電流による損失が抑制される。この観点から、アスペクト比は２００以下が特に好ましい。
【００５３】
アスペクト比の測定では、走査型電子顕微鏡（ＳＥＭ）によって粒子１２が観察される。平面視においてその長さが最大となる位置が特定される。この長さが、長軸の長さＬである。５０個の粒子１２の長さＬが測定され、相加平均値Ｌａｖが算出される。この粒子１２が、樹脂に埋め込まれて研磨される。この研磨面が光学顕微鏡で観察され、この粒子１２の厚さ方向が特定される。さらに、最大厚みｔｍ及び最小厚みｔｎが測定され、最大厚みｔｍ及び最小厚みｔｎの平均値（（ｔｍ＋ｔｎ）／２）が算出される。５０個の粒子１２の平均値（（ｔｍ＋ｔｎ）／２）の相加平均値ｔａｖが、算出される。この粉末のアスペクト比Ｒは、下記の数式によって算出される。
Ｒ ＝ Ｌａｖ ／ ｔａｖ
【００５４】
この粉末のＸ線回折分析において、角度２θが４３°以上４４°未満にある極大値ＰＡと、角度２θが４４°以上４５°未満にある極大値ＰＢとが測定されうる。極大値ＰＡは、保磁力向上に寄与する相のピークである。極大値ＰＢは、透磁率向上に寄与する相のピークである。発明者は、鋭意開発の結果、両者の比ＰＡ／ＰＢが０．００１００以上２．００以下である粉末において、良好な磁気特性が得られることを見出した。比ＰＡ／ＰＢは、０．０１０以上が特に好ましい。比ＰＡ／ＰＢは、１．００以下が特に好ましい。Ｘ線回折装置の代表例として、株式会社リガクの全自動多目的Ｘ線回折装置「ＳｍａｒｔＬａｂ  ＳＥ」が挙げられる。
【００５５】
［平均粒径］
この粉末の平均粒径Ｄ５０は、２０μｍ以上１５０μｍ以下が好ましい。平均粒径Ｄ５０が２０μｍ以上である粉末は、流動性に優れており、従ってバインダー等と容易に混合されうる。この観点から、平均粒径Ｄ５０は２５μｍ以上がより好ましく、３０μｍ以上が特に好ましい。平均粒径Ｄ５０が１５０μｍ以下である粉末から、厚さが小さな磁性シートが得られうる。この磁性シートは、小型の電子機器に適用されうる。この観点から、平均粒径Ｄ５０は１２０μｍ以下がより好ましく、１００μｍ以下が特に好ましい。
【００５６】
この磁性部材用粉末の製造では、まずアトマイズにより、多数の球状粒子からなる原料粉末が得られる。好ましくは、この原料粉末の比ＰＡ／ＰＢと保磁力Ｈｃとは、下記の数式を満たす。
（２０×ＰＡ／ＰＢ＋２０） ＜ Ｈｃ ＜ （７０×ＰＡ／ＰＢ＋７０）
より好ましくは、比ＰＡ／ＰＢと保磁力Ｈｃとは、下記数式を満たす。
（３０×ＰＡ／ＰＢ＋３０） ＜ Ｈｃ ＜ （６０×ＰＡ／ＰＢ＋６０）
酸化物の還元等の化学的プロセスにより、原料粉末が得られてもよい。
【００５７】
この原料粉末に扁平加工が施され、磁性部材用粉末が得られる。典型的な扁平加工は、メディア攪拌型ミル（アトライタ）によってなされる。機械的粉砕により、扁平化がなされてもよい。扁平加工後の粉末に、歪取り焼鈍が施されてもよい。
【００５８】
原料粉末のタップ密度ＴＦに対する磁性部材用粉末ＴＥの比ＴＥ／ＴＦは、０．３以上が好ましい。比ＴＥ／ＴＦが０．３以上である磁性部材用粉末は、ポリマー組成物中に十分に分散する。この観点から、比ＴＥ／ＴＦは０．５以上が特に好ましい。比ＴＥ／ＴＦは、１．０以下が好ましい。
【００５９】
タップ密度ＴＦ及びＴＥは、「ＪＩＳ  Ｚ  ２５１２」の規定に準拠して測定される。測定では、約５０ｇの粉末が容積が１００ｃｍ３のシリンダーに充填される。測定条件は、以下の通りである。
落下高さ：３ｍｍ
タップ回数：３０００
【００６０】
粒子１２が、図３に示された粒子６の皮膜１０と同様の皮膜を有してもよい。
【実施例】
【００６１】
以下、実施例によって本発明の効果が明らかにされるが、この実施例の記載に基づいて本発明が限定的に解釈されるべきではない。
【００６２】
［実験１］
［実施例１］
アトマイズにより、下記の表１に示された組成を有する実施例１の粉末を製作した。この粉末における各粒子の形状は、球であった。この粉体を、小型ミキサーを用いて１００℃の温度下でエポキシ樹脂と混練し、粉末が樹脂マトリクス中に均一に分散した樹脂組成物を得た。エポキシ樹脂と粉末との体積比は、５対２とされた。この樹脂組成物を、圧力が４ＭＰａであり、温度が２００℃であるの条件で５分間熱プレス処理し、厚み０．１ｍｍである磁性シートを得た。
【００６３】
［実施例２−２０及び比較例１−３６］
組成を下記の表１及び２に示される通りとした他は実施例１と同様にして、実施例２−２０及び比較例１−３６の粉末を製作した。これら粉末から、実施例１と同様にして、磁性シートを得た。
【００６４】
［磁性シートの評価］
各磁性シートの、温度が２５℃であり周波数が２０ＭＨｚである条件下での透磁率μ’を、測定した。この結果が、下記の表１及び２に示されている。透磁率μ’は、アジレント・テクノロジー（Ａｇｉｌｅｎｔ  Ｔｅｃｈｎｏｌｏｇｉｅｓ）社製の商品名「ベクトル・ネットワーク・アナライザーＮ５２４５Ａ」によって測定された。この透磁率μ’に基づき、下記の基準に従って、各粉末をランク付けした。
Ａ：３０以上
Ｂ：２０以上３０未満
Ｆ：２０未満
ランク付けの結果が、下記の表１及び２に示されている。
【００６５】
【表１】
2019143198.tif 000003
【００６６】
【表２】
2019143198.tif 000004
【００６７】
表１及び２におけるＶ１及びＶ２は、下記の数式によって算出される。
Ｖ１ ＝ ２０ × ＰＡ ／ ＰＢ ＋ ２０
Ｖ２ ＝ ７０ × ＰＡ ／ ＰＢ ＋ ７０
表１及び２に示された評価結果から、本発明の優位性は明らかである。
【００６８】
［実験２］
［実施例２１］
アトマイズにより、下記の表３に示された組成を有する原料粉末を製作した。この原料粉末における各粒子の形状は、球であった。この粉体に、アトライタによる扁平加工を施して、実施例２１の扁平粉末を得た。この扁平粉末を、小型ミキサーを用いて１００℃の温度下でエポキシ樹脂と混練し、扁平粉末が樹脂マトリクス中に均一に分散した樹脂組成物を得た。エポキシ樹脂と扁平粉末との体積比は、５対２とされた。この樹脂組成物を、圧力が４ＭＰａであり、温度が２００℃であるの条件で５分間熱プレス処理し、厚み０．１ｍｍである磁性シートを得た。
【００６９】
［実施例２２−４０及び比較例３７−７２］
組成を下記の表３及び４に示される通りとした他は実施例２１と同様にして、実施例２２−４０及び比較例３７−７２の粉末を製作した。これら粉末から、実施例２１と同様にして、磁性シートを得た。
【００７０】
［磁性シートの評価］
各磁性シートの、温度が２５℃であり周波数が２０ＭＨｚである条件下での透磁率μ’を、測定した。この結果が、下記の表３及び４に示されている。透磁率μ’は、アジレント・テクノロジー（Ａｇｉｌｅｎｔ  Ｔｅｃｈｎｏｌｏｇｉｅｓ）社製の商品名「ベクトル・ネットワーク・アナライザーＮ５２４５Ａ」によって測定された。この透磁率μ’に基づき、下記の基準に従って、各粉末をランク付けした。
Ａ：５０以上
Ｂ：４０以上かつ、５０未満
Ｆ：４０未満
ランク付けの結果が、下記の表３及び４に示されている。
【００７１】
【表３】
2019143198.tif 000005
【００７２】
【表４】
2019143198.tif 000006
【００７３】
表３及び４におけるＶ１及びＶ２は、下記の数式によって算出される。
Ｖ１ ＝ ２０ × ＰＡ ／ ＰＢ ＋ ２０
Ｖ２ ＝ ７０ × ＰＡ ／ ＰＢ ＋ ７０
表３及び４に示された評価結果から、本発明の優位性は明らかである。
【産業上の利用可能性】
【００７４】
本発明に係る粉末は、種々の磁性部材に適している。
【符号の説明】
【００７５】
２、６、１２・・・粒子
４・・・磁性シート
８・・・主部
１０・・・皮膜
【図１】
2019143198.tif 000007
【図２】
2019143198.tif 000008
【図３】
2019143198.tif 000009
【図４】
2019143198.tif 000010